【事件の表示】
　特願２００９−１４１９５４「偏光板、その製造方法及びそれを用いた積層光学部材」拒絶査定不服審判事件〔平成２２年１２月２４日出願公開、特開２０１０−２８６７５４〕について、次のとおり審決する。
【結　論】
　本件審判の請求は、成り立たない。
【理　由】
１　手続の経緯
　本願は、平成２１年　６月１５日の出願であって、平成２５年　５月２３日に手続補正がなされ、同年１２月２０日付けで拒絶査定がなされ、これに対して、平成２６年　４月　４日に拒絶査定不服審判が請求されたものである。
２　本願発明
　本願の請求項１ないし８に係る発明は、平成２５年　５月２３日に提出された手続補正書により補正された特許請求の範囲の請求項１ないし８に記載された事項によりそれぞれ特定されるものであるところ、その請求項１に係る発明は、その特許請求の範囲の請求項１に記載されたとおりの次のものと認める。 
　「【請求項１】 
　ポリビニルアルコール系樹脂からなる偏光フィルムの少なくとも片面に接着剤層を介して透明樹脂からなる保護フィルムが貼合されてなる偏光板であって、
　該接着剤層は、アクリル系硬化成分、ラジカル重合開始剤及びカチオン重合開始剤を含有し、さらにシランカップリング剤を含有する接着剤組成物の硬化物であることを特徴とする偏光板。」（以下「本願発明」という。） 
３　刊行物とその記載事項 
（１）原査定の拒絶の理由に引用文献１として引用され、本願の出願前に頒布された刊行物である特開２００８−２６０８７９号公報（以下「刊行物１」という。）」には、「活性エネルギー線硬化型接着性組成物、それを用いた偏光板及びその製造方法」（発明の名称）に関して以下の事項が記載されている（下線は審決で付した。以下同じ。）。 
　ア　「【技術分野】
【０００１】
　本発明は、活性エネルギー線硬化型接着性組成物、詳しくは、
ポリビニルアルコール系偏光フィルムとポリオレフィン系樹脂フィルム、例えば熱可塑性ノルボルネン系樹脂フィルムとの接着に好適な活性エネルギー線硬化型接着性組成物、それを用いて得られる偏光板
【背景技術】
【０００２】
　接着剤は、包装材料分野、ラベル等の表示材料分野、電子部品分野、精密機器分野、建設材料分野等様々な分野において広く利用されている。近年では製造工程の高速化、生産性向上の目的で、紫外線、電子線などの活性エネルギー線で硬化するタイプの活性エネルギー線硬化型接着剤が広く利用されるようになってきている。光学機能性フィルムの製造においても、例えば、偏光フィルムと保護フィルムの貼り合わせには、従来ポリビニルアルコール系水性接着剤が使用されていたが、それに代わって活性エネルギー線硬化型接着剤の使用が検討されるようになってきている。特に、その傾向は、保護フィルム、位相差フィルムとしてノルボルネン系樹脂フィルムなどのポリオレフィン系樹脂フィルムが用いられるようになってから強くなってきている。
・・（略）・・
【０００５】
　一方、最近になってラジカル重合とカチオン重合の二つの重合モードで重合する接着性組成物が提案されている。例えば、特許文献６には、ラジカル重合材料とカチオン重合材料（ビスフェノールＡ型エポキシ樹脂、脂環式エポキシ樹脂等）を含有する紫外線硬化型接着剤が、有機フィルムへの接着力の向上が計れること、ＵＶ照射量をできるだけ少なくしたい場合、プロセス工法を適正化することで、接着剤の反応完結をＵＶ以外の方法で助長させることができることが記載されている。また、特許文献７には、（ａ）光カチオン重合性化合物、（ｂ）光カチオン重合開始剤、（ｃ）光ラジカル重合性化合物、（ｄ）光ラジカル重合開始剤を含む接着剤が、加熱加圧と光照射の併用により加熱温度を小さくでき、従来より低温での接続が可能になるので相対向する電極を電気的に接続する接着剤として好適であることが記載されている。
　また、特許文献８には、カチオン的に硬化可能な成分と、多官能アクリレート、ラジカル光開始剤、カチオン性光開始剤を含む照射硬化可能な組成物がステレオリソグラフィーによる３次元の成型品の製造に好適であることが記載されている。
【０００６】
　しかしながら、単に、ラジカル重合とカチオン重合の二つの重合モードで重合する接着性組成物をポリビニルアルコール系フィルムとプラスチックフィルムとの接着に適用しても十分な接着強度が得られないという問題があった。
・・（略）・・
【発明が解決しようとする課題】
【０００８】
　本発明は、上記問題に鑑みてなされたもので、
ポリビニルアルコール系フィルムとプラスチックフィルムとを簡便に、しかも十分な強度で接着できる活性エネルギー線硬化型接着性組成物、及びそれを用いて得られる偏光板を提供することを目的とする
　イ　「【０００９】
　本発明者等は検討した結果、ポリビニルアルコール系フィルムとプラスチックフィルムとの接着に好適な活性エネルギー線硬化型接着性組成物を見いだした。すなわち、本発明は、
（１）
ポリビニルアルコール系フィルムとプラスチックフィルムとを接着するための活性エネルギー線硬化型接着性組成物であって、該接着性組成物は（Ａ）（メタ）アクリル系ラジカル重合性化合物と（Ｂ）カチオン重合性化合物からなる主剤と、該主剤１００重量部に対し、（Ｃ）光ラジカル重合開始剤を０．１〜１０重量部、及び（Ｄ）光カチオン重合開始剤を０．１〜１０重量部を含有していて、２０℃における粘度が５〜１００ｍＰａ・ｓ
（Ａ１）分子中に（メタ）アクリル基を２以上有する（メタ）アクリル系化合物５〜４０重量％
（Ａ２）分子中に水酸基と、ただ１つの（メタ）アクリル基を有する（メタ）アクリル系化合物１５〜５５重量％
（Ｂ１）分子中に（メタ）アクリル基を有するカチオン重合性化合物１５〜６５重量％を、含有していることを特徴とする活性エネルギー線硬化型接着性組成物。
・・（略）・・
【００１１】
（１１）
ポリビニルアルコール系偏光フィルムと熱可塑性ノルボルネン系樹脂フィルムとを（１）
に記載の活性エネルギー線硬化型接着性組成物を用いて接着してなる偏光板
（１２）ポリビニルアルコール系偏光フィルムと熱可塑性ノルボルネン系樹脂フィルムとを（１）〜（１０）のいずれかに記載の活性エネルギー線硬化型接着性組成物を介して貼合した後、活性エネルギー線を照射して、前記
活性エネルギー線硬化型接着性組成物を硬化させる
を要旨とするものである。
【発明の効果】
【００１２】
　本発明の活性エネルギー線硬化型接着性組成物は、特定の（メタ）アクリル系ラジカル重合性化合物とカチオン重合性化合物で構成されていて、ラジカル重合とカチオン重合の二つの重合モードで重合するのでポリビニルアルコール系フィルムとプラスチックフィルム、特に、ポリビニルアルコール系偏光フィルムとポリオレフィン系フィルムとを強固に接着することができ、また、低照度で短時間の照射で硬化させることができるという特徴も有している。更に、粘度が１００ｍＰａ・ｓ以下と低いので接着層を薄くすることができ、光学用途に利用しても
接着剤層
　特に、本発明の接着剤組成物は、接着層の厚さを薄くすることができるので、従来、フィルム状の被着体を接着する場合に必須とされていた分子量の高い化合物を含有していないにもかかわらず、ポリビニルアルコール系フィルムとプラスチックフィルムとを強固に接着できると共に、貼合されたフィルムをロール状に巻き取ることが可能になるという効果を有している。
　したがって、本発明の接着剤組成物は、ポリビニルアルコール系偏光フィルムと熱可塑性ノルボルネン系樹脂フィルムの貼合に好適であり、高性能な偏光板を提供することが可能となった。」
　ウ　「【００３９】
　また、本発明にかかる接着性組成物の性能は以下の方法で評価した。
＜偏光板の製造＞  ポリビニルアルコール系フィルムとして厚み２７μｍのポリビニルアルコール系偏光フィルム（ヨウ素系偏光フィルム、以下、偏光フィルムという。）、プラスチックフィルムとして厚み６０μｍの
熱可塑性ノルボルネン系フィルム
保護フィルムという
活性エネルギー線硬化型接着性組成物を硬化させ
　エ　上記アないしウから、刊行物１には次の発明が記載されているものと認められる。 
　「ポリビニルアルコール系フィルムとプラスチックフィルムとを簡便に、しかも十分な強度で接着できる活性エネルギー線硬化型接着性組成物を用いて得られる偏光板を提供することを目的として、
　ポリビニルアルコール系偏光フィルムと熱可塑性ノルボルネン系樹脂フィルムである保護フィルムとを活性エネルギー線硬化型接着性組成物を硬化させた接着剤層によって接着してなる偏光板であって、
　該活性エネルギー線硬化型接着性組成物は（Ａ）（メタ）アクリル系ラジカル重合性化合物と（Ｂ）カチオン重合性化合物からなる主剤と、該主剤１００重量部に対し、（Ｃ）光ラジカル重合開始剤を０．１〜１０重量部、及び（Ｄ）光カチオン重合開始剤を０．１〜１０重量部を含有していて、２０℃における粘度が５〜１００ｍＰａ・ｓである偏光板。」（以下「引用発明」という。） 
（２）周知の技術および一般的な課題を示すための刊行物とその記載事項
　ア　本願の出願前に頒布された刊行物である特開昭６２−２８０６７８号公報（以下「刊行物２」という。）」には、「腕時計用ケ−ス」（発明の名称）に関して以下の事項が記載されている。
　（ア）「２．特許請求の範囲
　
シランカップリング剤を０．２〜２容量％含有した紫外線硬化型アクリル系接着剤
　（イ）「３．発明の詳細な説明
《産業上の利用分野》
　本発明は、ガラス接着強度及び
耐水性を著しく向上させた
《発明の概要》
　従来の非防水の腕時計用ケースの、カバーガラスと胴との接着には、エポキシ系、紫外線硬化型アクリル系等の接着剤が使用されているが、ガラス接着強度及び耐水性に劣るものであったので、本発明による接着剤を用いることにより、ガラス接着強度及び
耐水性を著しく向上させることが可能となった
・・（略）・・
《問題点を解決するための手段》
　上記問題点を解決するために、本発明は、カバーガラスと胴とのガラス接着に、
シランカップリング剤を含有した紫外線硬化型アクリル系接着剤を用いることにより
耐水性を著しく向上させた
《作用》
　
紫外線硬化型アクリル系接着剤に含有されたシランカップリング剤により
シランカップリング剤の撥水作用により、接着剤の水分による劣化を防止する
　（ウ）「《実施例》
　以下実施例により、本発明を説明する。
　
アクリルモノマー（スリーボンド製光硬化樹脂）に、３−アミノプロピルトリエトキシシランを、０．２〜２容量％の範囲で添加し混合した
　次に、この様にして得られた腕時計用ケースと、従来の紫外線硬化型アクリル系接着剤による腕時計用ケースとで、耐水性試験による比較を行なった結果を第１表に示す。耐水性試験は、室温の水道水中に、裏ブタ及び裏ブタパッキンを装着した腕時計用ケースを浸漬し、１日後、５日後、１０日後に各々とり出して、８０℃の熱板上に置き、カバーガラスのくもりの発生の有無を観察した。
　第１表
　
　本発明による腕時計用ケースの、
著しい耐水性向上が認められた
・・（略）・・
　また、
シランカップリング剤については、ビニルトリメトキシシラン、ビニルトリエトキシシラン、ビニルトリス（２−メトキシエトキシ）シラン等のビニル系シランカップリング剤、及び、３−グリシドキシプロピルトリメトキシシラン等のエポキシ系シランカップリング剤、並びに、３−メタクリロキシプロピルトリメトキシシラン等のメタクリロキシ系シランカップリング剤についても、本実施例と同様な効果が得られた
《発明の効果》
　以上述べてきたように、本発明によれば、ガラス接着剤強度及び
耐水性を著しく向上させた
　イ　本願の出願前に頒布された刊行物である特開平６−３４２５３２号公報（以下「刊行物３」という。）」には、「光メモリ素子」（発明の名称）に関して以下の事項が記載されている。
　（ア）「【請求項１】  光メモリ媒体を基体上に形成した後、媒体部を挟んで２枚の基体を接着剤にて貼り合わせた光メモリ素子において、前記
接着剤として、紫外線硬化性
を有する接着剤に、撥水性を有するシランカップリング剤
等の密着性付与剤を添加した接着剤を使用した
　（イ）「【０００４】一方、光メモリ素子の記憶媒体を構成する物質には、酸化によって特性劣化するものが多く、特に水分の介在によって急速に腐食が進行し易いため、素子の耐湿性の向上は実用化にとって不可避の問題となっている。ところが、従来の接着剤に基づく前述の封止技術では、例えば、高温・多湿下といった保存環境によっては、
接着剤自体の吸湿，膨潤による基体からの剥離，密着性低下に伴って、界面を通しての水分の侵入が加速され、記憶媒体の腐食の引金となる問題が避け得なかった
・・（略）・・
【０００７】本発明で用いられる接着剤は、前述の如き嫌気硬化性を付与した紫外線硬化接着剤に更に密着性付与剤を添加したものであり、具体的に例示すると以下の如くである。ベースとなるアクリルウレタンオリゴマーとしては、ポリエステルウレタン（メタ）アクリレート（ここで（メタ）アクリレートはメタクリレート及びアクリレートの両方を包含する意味で使用する。以下同じ），ポリエーテルウレタン（メタ）アクリレート，ポリブタジエンウレタン（メタ）アクリレート等が使用される。・・（略）・・さらに本発明の特徴たる
密着性向上の添加剤として撥水性のあるシランカップリング剤またはチタンカップリング剤のうち少なくとも１種を接着剤に対し０.５部から１０部、好ましくは２部から５部を使用する。シランカップリング剤としてはビニルトリメトキシシラン，γ−メタクリロキシプロピルトリメトキシシラン，γ−グリシドキシプロピルトリメトキシシラン等があり
この接着剤の使用により基体との密着性が飛躍的に向上し、加湿下にて従来問題となった接着部の吸湿，膨潤，剥離といった問題もなくなり、その結果、光メモリ素子自体の耐湿性の大幅な向上が可能となる
【０００８】
【実施例】以下、本発明に係る光メモリ素子の一実施例について、図面を用いて詳細に説明する。図１は、本発明に係わる光メモリ素子の一例たる光デイスクの外観斜視図、図２はその一部側面断面図である。
１は
アクリル樹脂等合成樹脂より成る支持基体
３は接着剤層
【０００９】従来の嫌気性付与紫外線硬化接着剤としては、エチレングリコール，アジピン酸を構成成分とする水酸基価１１０を有するポリエステルポリオールとイソホロンジイソシアネート及びヒドロキシエチルメタクリレートを前述の割合で反応せしめたベースとしての
ポリエステルウレタンメタクリレート
ヒドロキシプロピルメタクリレート
２−エチルヘキシルメタクリレート
上記の接着剤組成に密着剤付与剤としてγ−メタクリロキシプロピルトリメトキシシラン４部を調合したものを使用した
温水浸漬試験でも、浮き剥がれが見え始める時間が、前者では５時間以内であるのに対し、後者では２５時間以上との結果を得た
　ウ　本願の出願前に頒布された刊行物である特開昭６２−２４０３７２号公報（以下「刊行物４」という。）」には、「接着剤組成物」（発明の名称）に関して以下の事項が記載されている。
　（ア）「２　特許請求の範囲
　（１）数平均分子量が３００以上である
モノ（メタ）アクリレート
　（２）メタアクリル酸５〜３０重量部
　（３）ビニル基を含む酸性リン酸エステル０．５〜１０重量部
　（４）光重合開始剤０．０１〜５重量部
　（５）
シランカップリング剤
　（６）非反応性可塑剤０〜１００重量部
上記（１）〜（６）から主としてなる事を特徴とする接着剤組成物。」（１頁左下欄３〜１３行）
　（イ）「ガラスとの密着性を改善する為にシランカップリング剤を添加する方法は一般に行われているが、
シランカップリング剤は
接着後の耐久性時に耐湿耐久性を改善する効果が大きい
　（ウ）「
シランカップリング剤は接着剤組成物が特に耐湿耐久性を必要とする場合に有効であり
　エ　本願の出願前に頒布された刊行物である国際公開第９３／１７０７８号（以下「刊行物５」という。）」には、「光硬化型接着剤」（発明の名称）に関して以下の事項が記載されている。
　（ア）「光硬化型接着剤
技術分野
　本発明は紫外線や可視光線などの活性エネルギー線を照射することにより硬化して、優れた接着強度を発現する光硬化型接着剤に係わり、更に詳しくはガラスやセラミックスなどの
接着に用いた時に良好な耐水性、耐湿性を有する
光硬化型接着剤に係わる
背景技術
　従来の光硬化型接着剤には、ビスフェノールＡ骨格の両末端に（メタ）アクリロキシ基を有するいわゆるエポキシ（メタ）アクリレートや、イソホロンジイソシアネートなどのイソシアネート基を２個以上有する化合物に２−ヒドロキシエチル（メタ）アクリレートなどを反応させて得られるいわゆるウレタンジ（メタ）アクリレートなどのオリゴマーにトリメチロールプロパントリ（メタ）アクリレートやヒドロキシエチル（メタ）アクリレートなどの反応性希釈剤と呼ばれる低粘度モノマーを混合した単量体組成物に少量の光重合開始剤を添加したものが用いられてきた。
・・（略）・・
　しかしながら、これら
従来の光硬化型接着剤は一般に接着後の耐水性や耐湿性に乏しいといった欠点がある
・・（略）・・
　本発明の目的は、これら従来技術の問題点を解消することにある。すなわち本発明は十分な接着強度を有し、しかも
耐水性、耐湿性に優れ
光硬化型接着剤を提供することにある
　また本発明の目的は、特にオブトロニクスなどの分野における精密な光学素子の接合にも使用可能な優れた光学特性と高い信頼性を有する光硬化型接着剤を提供することにある。」（３頁左上欄２行〜同頁右下欄１６行）
　（イ）「以上、本発明の必須要件について説明したが、本発明の接着剤の性能をさらに向上させる目的で、更に幾つかの任意成分を少量の範囲で添加して用いることができる。
　この様な任意成分の例としては、例えば
γ−メタクリロキシプロピルトリアルコキシシランやトリアルコキシビニルシラン等のシランカップリング剤
　
これらのシランカップリング剤は本発明の接着剤の耐水性や耐湿性をさらに良好なものにする効果があり
接着剤の耐水性や耐湿性をさらに良好なものとすることができる
　（ウ）「実施例２
　下記（１）式においてＲ1、Ｒ2がメチル基、ｍ1、ｍ2が３、ｎが８であるオリゴシロキサニルジ（メタ）アクリレート１０Ｗｔ％と、
　
　下記（１）式においてＲ1、Ｒ2がメチル基、ｍ1、ｍ2が３、ｎが２５であるオリゴシロキサニルジ（メタ）アクリレート２８Ｗｔ％と、
　
アクリル酸トリシクロ［５，２，１，０２，６］デカン４０Ｗｔ％と
ヒドロキシエチルメタクリレート
トリエトキシビニルシラン
　この接着剤を用いて実施例１と同様に接着試料を作製し、接着試験を実施したところ１８０Ｋｇｆ／ｃｍ２の優れた接着強度を与えた。
　同様の接着試料を用いて、実施例１の方法に従って低温環境試験、ヒートショック試験、
耐水試験、耐湿試験を実施したところ
極めて優れた接着特性を示した
　オ　上記刊行物２〜５の各記載事項ア〜エから、以下の事項が本願の出願日前に周知であったことが認められる。
　「アクリル系接着剤に、
耐水性を向上させるために
　カ　本願の出願前に頒布された刊行物である特開２００４−６１８２４号公報（以下「刊行物６」という。）」には、「偏光板、偏光板用接着剤、光学フィルムおよび画像表示装置」（発明の名称）に関して以下の事項が記載されている。
　（ア）「【０００３】
従来より、前記偏光子と保護フィルムの接着に用いる偏光板用接着剤としては、水系接着剤が好ましく、たとえば、ポリビニルアルコール水溶液にメラミン系等の架橋剤を混合したポリビニルアルコール系接着剤が使用されている。しかし、ポリビニルアルコール系接着剤は、
温水に浸漬したときに剥がれが生じるなどの耐湿性に問題がある
【０００４】
これに対して、例えば特開平７−１２０６１７号公報には偏光板用接着剤としてウレタンプレポリマーを用いることが開示されている。かかる接着剤により耐湿性はある程度改善はするものの、如何に接着剤を改良しても、
トリアセチルセルロースフィルムは透湿度が高いため、十分に耐湿性を向上させることは困難である
【０００５】
【発明が解決しようとする課題】
本発明は、
耐湿性の良好な偏光板を提供することを目的とする
　キ　本願の出願前に頒布された刊行物である特開２００５−１２８２９４号公報（以下「刊行物７」という。）」には、「偏光板」（発明の名称）に関して以下の事項が記載されている。
　（ア）「【０００５】
  偏光フィルムと保護フィルムとの積層は、接着層を介して行われるが、ＰＶＡ系フィルムも酢酸セルロース系フィルムも親水性であるため、接着層を構成する接着剤としては、親水性接着剤、例えば水溶性のＰＶＡ系接着剤などが用いられる。しかし親水性接着剤は吸水率が大きいため、
偏光板を高湿度条件下に長時間おくと次第に吸湿して接着力が低下し、偏光フィルムと保護フィルムの端面が剥離しやすいという問題がある
・・（略）・・
【発明が解決しようとする課題】
【０００９】
 
 本発明の目的は
耐湿性および耐熱性に優れた偏光板を提供することである
　ク　上記刊行物６、７の各記載事項カ〜キから、本願の出願日前に、
　「偏光板の耐水性を向上させること。」が、偏光板の技術分野において一般的な課題であったことが認められる。
４　本願発明についての対比 
　本願発明と引用発明とを対比する。 
（１）引用発明の「偏光フィルム」、「接着剤層」、「保護フィルム」、「偏光板」、「（メタ）アクリル系ラジカル重合性化合物」、「光ラジカル重合開始剤」、「光カチオン重合開始剤」及び「活性エネルギー線硬化型接着性組成物を硬化させたもの」は、それぞれ、本願発明の「偏光フィルム」、「接着剤層」、「保護フィルム」、「偏光板」、「アクリル系硬化成分」、「ラジカル重合開始剤」、「カチオン重合開始剤」及び「接着剤組成物の硬化物」に相当する。
（２）引用発明の「偏光フィルム」は、「ポリビニルアルコール系偏光フィルム」であるから、本願発明の「ポリビニルアルコール系樹脂からなる偏光フィルム」に相当する。
（３）引用発明の「保護フィルム」は、「熱可塑性ノルボルネン系樹脂フィルム」であり、熱可塑性ノルボルネン系樹脂が透明樹脂であることは明らかであるから、本願発明の「透明樹脂からなる保護フィルム」に相当する。
（４）引用発明の「偏光板」は、「偏光フィルム」と「保護フィルム」とを「活性エネルギー線硬化型接着性組成物を硬化させた接着剤層によって接着してなる」ものであるから、「偏光フィルム」に「保護フィルム」を接着する面に接着剤層が介在することで両者が貼合されていることは明らかであり、本願発明の「ポリビニルアルコール系樹脂からなる偏光フィルムの少なくとも片面に接着剤層を介して透明樹脂からなる保護フィルムが貼合されてなる偏光板」に相当する。
（５）引用発明の「接着剤層」は、「アクリル系硬化成分（（メタ）アクリル系ラジカル重合性化合物）」とカチオン重合性化合物からなる主剤と、該主剤１００重量部に対し、「ラジカル重合開始剤（光ラジカル重合開始剤）」を０．１〜１０重量部、及び「カチオン重合開始剤（光カチオン重合開始剤）」を０．１〜１０重量部を含有している「接着剤組成物（活性エネルギー線硬化型接着性組成物）を硬化させたものであるから、本願発明の「接着剤層」と、「アクリル系硬化成分、ラジカル重合開始剤及びカチオン重合開始剤を含有する接着剤組成物の硬化物である」点で一致する。
（６）上記（１）ないし（５）から、本願発明と引用発明とは、 
　「ポリビニルアルコール系樹脂からなる偏光フィルムの少なくとも片面に接着剤層を介して透明樹脂からなる保護フィルムが貼合されてなる偏光板であって、
　該接着剤層は、アクリル系硬化成分、ラジカル重合開始剤及びカチオン重合開始剤を含有する接着剤組成物の硬化物である偏光板。」
の点で一致し、次の点で相違する。 
相違点： 
　前記「接着剤層」が、本願発明では「さらにシランカップリング剤を含有する」のに対して、引用発明では、シランカップリング剤を含有することが特定されていない点。
５　相違点についての判断 
（１）上記相違点について検討する。 
　ア　偏光板の耐水性を向上させることは、上記３（２）クで摘記したように一般的な課題であり、引用発明はアクリル系硬化成分を含有する接着剤層を介して偏光フィルムの少なくとも片面に透明樹脂からなる保護フィルムが貼合されてなる偏光板であるところ、上記一般的な課題を内在していることは明らかである。してみると、引用発明において、接着剤層に耐水性を向上させるために上記３（２）オで摘記した周知技術に基づきシランカップリング剤を含有させること、すなわち、引用発明において、上記相違点に係る本願発明の構成となすことは、当業者が周知技術に基づいて適宜なし得た程度のことである。
　イ　そして、本願発明の奏する作用効果は、引用発明及び周知技術から予測される範囲内のものにすぎず、格別顕著なものということはできない。
　ウ　したがって、本願発明は、当業者が刊行物１に記載された発明及び刊行物２〜５に記載された周知技術及び刊行物６、７に記載された一般的な課題に基づいて容易に発明をすることができたものである。
６　むすび 
　本願発明は、以上のとおり、当業者が刊行物１に記載された発明、刊行物２〜５に記載された周知技術及び刊行物６、７に記載された一般的な課題に基づいて容易に発明をすることができたものであるから、特許法第２９条第２項の規定により特許を受けることができない。 
　よって、結論のとおり審決する。